【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
ポリアリーレンスルフィド；
液晶ポリマー；及び
相溶化剤を含むポリアリーレンスルフィド/液晶ポリマーアロイであって、ここで、前記相溶化剤は、ポリアリーレンスルフィド/液晶ポリマーアロイの形成と併せてその場で形成されるコポリマーであり、前記相溶化剤は、互いに共重合されるポリアリーレンスルフィドの第一のユニットと、液晶ポリマーの第二のユニットとを含む、前記ポリアリーレンスルフィド/液晶ポリマーアロイと、
繊維充填剤と
を含む、組成物。
【請求項２】
前記ポリアリーレンスルフィド/液晶ポリマーアロイは、前記ポリアリーレンスルフィド/液晶ポリマーアロイの重量の約5wt%〜約90wt%のポリアリーレンスルフィドと、前記ポリアリーレンスルフィド/液晶ポリマーアロイの重量の約5wt%〜約90wt%の液晶ポリマーとを含む、請求項１に記載の組成物。
【請求項３】
前記ポリアリーレンスルフィド/液晶ポリマーアロイ中の液晶ポリマー対ポリアリーレンスルフィドの比が、約５：１〜約１：５である、請求項１または２に記載の組成物。
【請求項４】
前記ポリアリーレンスルフィドがホモポリマーまたはコポリマーである、請求項１〜３のいずれかに記載の組成物。
【請求項５】
前記ポリアリーレンスルフィドが、剪断速度1200s-1及び温度310℃でISO試験No.11443に従って測定して約1500ポアズを超える溶融粘度をもち、且つ前記ポリアリーレンスルフィド/液晶ポリマーアロイが、1000ppm(parts per million)未満の塩素含有量である、請求項１〜４のいずれかに記載の組成物。
【請求項６】
前記ポリアリーレンスルフィド/液晶ポリマーアロイが、約225℃未満の再結晶化温度をもつポリアリーレンスルフィドを含む、請求項１〜５のいずれかに記載の組成物。
【請求項７】
前記組成物が、剪断速度1200s-1及び温度310℃で、ISO試験No.11443に従って測定して約1500ポアズ未満の溶融粘度をもつ、請求項１〜６のいずれかに記載の組成物。
【請求項８】
前記組成物が、以下の特徴：
試験温度23℃及び試験速度5mm/分で、ISO試験No.527に従って測定して、約30MPaを超えるウエルドライン引張強さ、
約60を越える表面光沢度、
温度23℃で、ISO試験180/1Uに従って測定して、約19kJ/m2を越えるノッチなしIzod衝撃強さ
の一つ以上をもつ、請求項１〜７のいずれかに記載の組成物。
【請求項９】
前記繊維充填剤が、本質的にホウ素を含まないガラス繊維を含む、請求項１〜８のいずれかに記載の組成物。
【請求項１０】
請求項９に記載の組成物を含む、プリンターカートリッジ。
【請求項１１】
請求項９に記載の組成物を含む、プリンター部品。
【請求項１２】
請求項１〜９のいずれかに記載の組成物を含む、電気コネクター。
【請求項１３】
請求項１〜９のいずれかに記載の組成物を含む、オーバーモールド。
【請求項１４】
請求項１〜９のいずれかに記載の組成物を含む、コンピューター。
【請求項１５】
ポリアリーレンスルフィド/液晶ポリマーアロイを含む組成物を形成する方法であって、
前記ポリアリーレンスルフィドと、反応性部分を含む反応的に官能基化されたジスルフィド化合物及び繊維充填剤とを溶融加工すること、ここで、前記反応的に官能基化されたジスルフィド化合物は、ポリアリーレンスルフィドのほんの一部と反応するために化学量論量で存在して、反応的に官能基化されたジスルフィド化合物の反応性部分でエンドキャップされたポリアリーレンスルフィドを形成する；
液晶ポリマーと前記ポリアリーレンスルフィド及び繊維充填剤とを混和すること；
ポリアリーレンスルフィド/液晶ポリマーアロイ中で相溶化剤であるポリアリーレンスルフィド/液晶ポリマーコポリマーを形成すること、ここで、ポリアリーレンスルフィド/液晶ポリマーアロイは、反応的に官能基化されたジスルフィド化合物、液晶ポリマー及び相溶化剤と反応しないポリアリーレンスルフィドを含む；
の各段階を含む、上記方法。
【請求項１６】
ポリアリーレンスルフィドと反応的に官能基化されたジスルフィド化合物とを溶融加工するのに併せて、前記液晶ポリマーをポリアリーレンスルフィドと混和する、請求項１５に記載の方法。
【請求項１７】
ポリアリーレンスルフィドと反応的に官能基化されたジスルフィド化合物とを溶融加工した後に、液晶ポリマーをポリアリーレンスルフィドと混和する、請求項１５に記載の方法。
【請求項１８】
前記ポリアリーレンスルフィド及び/または液晶ポリマーを形成する段階をさらに含む、請求項１５〜１７のいずれかに記載の方法。
【請求項１９】
前記ポリアリーレンスルフィドは、剪断速度1200s-1及び温度310℃で、ISO試験11443に従って測定して、約1500ポアズを超える溶融粘度をもつ、請求項１５〜１８のいずれかに記載の方法。
【請求項２０】
反応的に官能基化されたジスルフィド化合物の反応性部分は、ヒドロキシル部分、カルボキシル部分、アミノ部分、及びニトロ部分からなる群から選択される、請求項１５〜１９のいずれかに記載の方法。
【請求項２１】
反応的に官能基化されたジスルフィド化合物は、ポリアリーレンスルフィド/液晶ポリマーアロイの重量の約0.1wt%〜約3wt%の量でポリアリーレンスルフィドと溶融加工される、請求項１５〜２０のいずれかに記載の方法。
【請求項２２】
前記組成物が、ホスファイト安定化剤、有機リン酸塩又はそれらの組み合わせを含む、請求項１〜９のいずれかに記載の組成物。
【請求項２３】
前記組成物が、オルガノシランカップリング剤を含む、請求項１〜９のいずれかに記載の組成物。
【請求項２４】
前記組成物が、無機充填剤を含む、請求項１〜９のいずれかに記載の組成物。
【請求項２５】
前記組成物が、耐衝撃性改良剤を含む、請求項１〜９のいずれかに記載の組成物。 
【手続補正２】
【補正対象書類名】明細書
【補正対象項目名】０２１５
【補正方法】変更
【補正の内容】
【０２１５】
[0178]本発明を説明する目的に関して、特定の代表的な態様及び詳細を示してきたが、当業者には、本発明の範囲から逸脱することなく様々な変更及び変形を実施しえることは明らかであろう。
本発明の具体的態様は以下のとおりである。
［１］ポリアリーレンスルフィド/液晶ポリマーアロイであって、
ポリアリーレンスルフィド；
液晶ポリマー；及び
相溶化剤、ここで、前記相溶化剤は、ポリアリーレンスルフィド/液晶ポリマーアロイの形成と併せてその場で形成されるコポリマーであり、前記相溶化剤は、互いに共重合されるポリアリーレンスルフィドの第一のユニットと、液晶ポリマーの第二のユニットとを含む；
を含む、上記ポリアリーレンスルフィド/液晶ポリマーアロイ。
［２］前記ポリアリーレンスルフィド/液晶ポリマーアロイは、前記ポリアリーレンスルフィド/液晶ポリマーアロイの重量の約5wt%〜約90wt%のポリアリーレンスルフィドと、前記ポリアリーレンスルフィド/液晶ポリマーアロイの重量の約5wt%〜約90wt%の液晶ポリマーとを含む、［１］に記載のポリアリーレンスルフィド/液晶ポリマーアロイ。
［３］前記ポリアリーレンスルフィド/液晶ポリマーアロイ中の液晶ポリマー対ポリアリーレンスルフィドの比が、約５：１〜約１：５である、［１］または［２］に記載のポリアリーレンスルフィド/液晶ポリマーアロイ。
［４］前記ポリアリーレンスルフィドがホモポリマーまたはコポリマーである、［１］〜［３］のいずれかに記載のポリアリーレンスルフィド/液晶ポリマーアロイ。
［５］前記ポリアリーレンスルフィドが、剪断速度1200s-1及び温度310℃でISO試験No.11443に従って測定して約1500ポアズを超える溶融粘度をもち、且つ前記ポリアリーレンスルフィド/液晶ポリマーアロイが、1000ppm(parts per million)未満の塩素含有量である、［１］〜［４］のいずれかに記載のポリアリーレンスルフィド/液晶ポリマーアロイ。
［６］前記ポリアリーレンスルフィド/液晶ポリマーアロイが、約225℃未満の再結晶化温度をもつポリアリーレンスルフィドを含む、［１］〜［５］のいずれかに記載のポリアリーレンスルフィド/液晶ポリマーアロイ。
［７］前記組成物が、ホスファイト安定化剤、有機リン酸塩、繊維充填剤、オルガノシランカップリング剤、無機充填剤、耐衝撃性改良剤及びそれらの組み合わせからなる群から選択される一つ以上の添加剤をさらに含む、［１］に記載のポリアリーレンスルフィド/液晶ポリマーアロイ。
［８］前記組成物が、以下の特徴：
剪断速度1200s-1及び温度310℃で、ISO試験No.11443に従って測定して約1500ポアズ未満の溶融粘度、
試験温度23℃及び試験速度5mm/分で、ISO試験No.527に従って測定して、約30MPaを超えるウエルドライン引張強さ、
約60を越える表面光沢度、
温度23℃で、ISO試験180/1Uに従って測定して、約19kJ/m2を越えるノッチなしIzod衝撃強さ
の一つ以上をもつ、［７］に記載の組成物。
［９］繊維充填剤をさらに含む、［７］に記載の組成物。
［１０］前記繊維充填剤が、本質的にホウ素を含まないガラス繊維を含む、［９］に記載の組成物。
［１１］［１０］に記載の組成物を含む、プリンターカートリッジまたはプリンター部品。
［１２］［１］に記載のポリアリーレンスルフィド/液晶ポリマーアロイを含む、電気コネクター、オーバーモールド、またはコンピューター。
［１３］［１］〜［１２］のいずれかに記載のポリアリーレンスルフィド/液晶ポリマーアロイを形成する方法であって、
前記ポリアリーレンスルフィドと、反応性部分を含む反応的に官能基化されたジスルフィド化合物とを溶融加工すること、ここで、前記反応的に官能基化されたジスルフィド化合物は、ポリアリーレンスルフィドのほんの一部と反応するために化学量論量で存在して、反応的に官能基化されたジスルフィド化合物の反応性部分でエンドキャップされたポリアリーレンスルフィドを形成する；
液晶ポリマーと前記ポリアリーレンスルフィドとを混和すること；
ポリアリーレンスルフィド/液晶ポリマーアロイ中で相溶化剤であるポリアリーレンスルフィド/液晶ポリマーコポリマーを形成すること；
の各段階を含む、上記方法。
［１４］ポリアリーレンスルフィドと反応的に官能基化されたジスルフィド化合物とを溶融加工するのに併せて、前記液晶ポリマーをポリアリーレンスルフィドと混和するか、またはポリアリーレンスルフィドと反応的に官能基化されたジスルフィド化合物とを溶融加工した後に、液晶ポリマーをポリアリーレンスルフィドと混和する、［１３］に記載の方法。
［１５］前記ポリアリーレンスルフィド及び/または液晶ポリマーを形成する段階をさらに含み、前記ポリアリーレンスルフィドは、剪断速度1200s-1及び温度310℃で、ISO試験11443に従って測定して、約1500ポアズを超える溶融粘度をもつ、［１３］に記載の方法。
［１６］一つ以上の添加剤と前記ポリアリーレンスルフィドとを混和することをさらに含み、ポリアリーレンスルフィドと反応的に官能基化されたジスルフィド化合物とを溶融加工するのに併せて、前記一つ以上の添加剤とポリアリーレンスルフィドとを混和する、［１３］に記載の方法。
［１７］反応的に官能基化されたジスルフィド化合物の反応性部分は、ヒドロキシル部分、カルボキシル部分、アミノ部分、及びニトロ部分からなる群から選択される、［１３］に記載の方法。
［１８］反応的に官能基化されたジスルフィド化合物は、ポリアリーレンスルフィド/液晶ポリマーアロイの重量の約0.1wt%〜約3wt%の量でポリアリーレンスルフィドと溶融加工される、［１３］に記載の方法。